【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
（ａ）アミン化合物および溶媒の初期仕込み溶液を供給し、
（ｂ）初期仕込み溶液を４０℃〜１５０℃の温度に加熱し、
（ｃ）エポキシおよび溶媒の混合物を初期仕込み溶液に添加して付加物を形成し、
（ｄ）付加物から本質的にすべての溶媒を除去し、
（ｅ）付加物を１２０℃〜２５０℃の温度に加熱し、付加物にフェノール樹脂を添加する、
工程を含むエポキシ樹脂系用の硬化剤の調製のための方法。
【請求項２】
（ａ）エポキシおよび溶媒の初期仕込み溶液を供給し、
（ｂ）初期仕込み溶液を４０℃〜１５０℃の温度に加熱し、
（ｃ）アミン化合物および溶媒の混合物を初期仕込み溶液に添加して付加物を形成し、
（ｄ）付加物から本質的にすべての溶媒を除去し、
（ｅ）付加物を１２０℃〜２５０℃の温度に加熱し、付加物にフェノール樹脂を添加する、
工程を含むエポキシ樹脂系用の硬化剤の調製のための方法。
【請求項３】
前記アミン化合物が、２−メチルイミダゾール、２，４−ジメチルイミダゾール、２−エチル−４−メチルイミダゾール、４，５−ジメチルイミダゾール、２，４，５−トリメチルイミダゾール、２−プロピル−４，５−ジメチルイミダゾール、２−シクロヘキシル−４−メチルイミダゾール、２−ブトキシ−４−アリルイミダゾール、２−オクチル−４−ヘキシルイミダゾール、２−エチル−４−フェニルイミダゾール、４−メチル−２−フェニルイミダゾール、２−ブチル−５−メチルイミダゾール、２，５−ジクロル−４−エチルイミダゾール、２−メチルイミダゾリン、Ｎ−メチルピペラジン、アナビシン、３，５−ジメチルピラゾール、テトラメチルキニジン、プリン、１，２，４−トリアゾールおよびそれらの混合物から本質的になる群から選択される、請求項１または２に記載の方法。
【請求項４】
前記アミン化合物がイミダゾールである請求項３に記載の方法。
【請求項５】
前記イミダゾールが２−メチルイミダゾールである請求項４に記載の方法。
【請求項６】
前記溶媒が、４−メチル−２−ペンタノン、メチルエチルケトン、メチルイソブチルケトン、メチルイソプロピルケトン、アセトン、酢酸ｎ−ブチル、酢酸イソブチル、酢酸エチル、酢酸メチル、テトラヒドロフラン、１，４−ジオキサン、２−エトキシエタノール、エチレングリコールモノメチルエーテル、ジエチレングリコールジメチルエーテル、メチルフェニルエーテル、トルエン、ｐ−キシレン、ベンゼン、シクロヘキサン、塩化メチレン、クロロホルム、トリクロルエチレン、クロルベンゼン、ピリジンおよびそれらの混合物からなる群から選択される、請求項１または２に記載の方法。
【請求項７】
前記溶媒が４−メチル−２−ペンタノンである請求項６に記載の方法。
【請求項８】
前記エポキシが、ｎ−ブチルグリシジルエーテル、スチレンオキシド、フェニルグリシドエーテル、ビスフェノールＡジグリシジルエーテル、ビスフェノールＦジグリシジルエーテル、ビスフェノールＳジグリシジルエーテル、フタル酸ジグリシジル、イソシアヌル酸トリグリシジル、トリグリシジルｐ−アミノフェノール、テトラグリシジルｍ−キシレンジアミン、テトラグリシジルジアミノジフェニルメタン、クレゾールノボラックポリグリシジルエーテル、フェノールノボラックポリグリシジルエーテルおよびそれらの混合物からなる群から選択される、請求項１または２に記載の方法。
【請求項９】
前記プロセスを通して組成物を攪拌するさらなる工程を含む請求項３に記載の方法。
【請求項１０】
前記混合物を前記初期仕込み溶液に添加する前に初期仕込み溶液を加熱するさらなる工程を含む請求項３に記載の方法。
【請求項１１】
前記初期仕込み溶液を１１４℃〜１１８℃の温度に加熱する請求項３に記載の方法。
【請求項１２】
前記付加物を１５０℃〜１６０℃範囲の温度に加熱する請求項３に記載の方法。
【請求項１３】
（ａ）イミダゾールおよび溶媒の初期仕込み溶液を供給し、
（ｂ）初期仕込み溶液を４０℃〜１５０℃の温度に加熱し、
（ｃ）エポキシおよび溶媒の混合物を初期仕込み溶液に添加し、
（ｄ）付加物から溶媒を除去し、
（ｅ）付加物を１２０℃〜２５０℃の温度に加熱し、付加物にフェノール樹脂を添加する、
工程を含むエポキシ樹脂系用の硬化剤の調製のための方法。
【請求項１４】
前記イミダゾールが２−メチルイミダゾールである請求項１３に記載の方法。
【請求項１５】
（ａ）アミン化合物および溶媒の初期仕込み溶液を供給し、
（ｂ）初期仕込み溶液を４０℃〜１５０℃の温度に加熱し、
（ｃ）エポキシおよび溶媒の混合物を初期仕込み溶液に添加して付加物を形成し、
（ｄ）付加物にフェノール樹脂および溶媒を添加し、
（ｅ）付加物から本質的にすべての溶媒を除去し、
（ｆ）付加物を１２０℃〜２５０℃の温度に加熱する、
工程を含むエポキシ樹脂系用の硬化剤調製のための方法。
【請求項１６】
（ａ）アミン化合物および溶媒の初期仕込み溶液を供給し、
（ｂ）初期仕込み溶液を４０℃〜１５０℃の温度に加熱し、
（ｃ）エポキシおよび溶媒の混合物を初期仕込み溶液に添加して付加物を形成し、
（ｄ）付加物にフェノール樹脂を添加し、
（ｅ）付加物から本質的にすべての溶媒を除去し、
（ｆ）付加物を１２０℃〜２５０℃の温度に加熱する、
工程を含むエポキシ樹脂系用の硬化剤の調製のための方法。
【請求項１７】
（ａ）アミン化合物、フェノール樹脂および溶媒の初期仕込み溶液を供給し、
（ｂ）初期仕込み溶液を４０℃〜１５０℃の温度に加熱し、
（ｃ）エポキシおよび溶媒の混合物を初期仕込み溶液に添加して付加物を形成し、
（ｄ）付加物から本質的にすべての溶媒を除去し、
（ｅ）付加物を１２０℃〜２５０℃の温度に加熱する、
工程を含むエポキシ樹脂系用の硬化剤の調製のための方法。
【請求項１８】
１種以上のアミン化合物、１種以上の溶媒、１種以上のエポキシおよび１以上のフェノール樹脂を含むエポキシ樹脂との使用に適する硬化剤。
【請求項１９】
前記組成物が１５質量％のアミン化合物、５１質量％のエポキシ樹脂、３４質量％のフェノール樹脂および０．５質量％以下（しかし０質量％ではない）の溶媒を含む、請求項１８に記載の組成物。
【請求項２０】
前記アミン化合物が、２−メチルイミダゾール、２，４−ジメチルイミダゾール、２−エチル−４−メチルイミダゾール、４，５−ジメチルイミダゾール、２，４，５−トリメチルイミダゾール、２−プロピル−４，５−ジメチルイミダゾール、２−シクロヘキシル−４−メチルイミダゾール、２−ブトキシ−４−アリルイミダゾール、２−オクチル−４−ヘキシルイミダゾール、２−エチル−４−フェニルイミダゾール、４−メチル−２−フェニルイミダゾール、２−ブチル−５−メチルイミダゾール、２，５−ジクロル−４−エチルイミダゾール、２−メチルイミダゾリン、Ｎ−メチルピペラジン、アナビシン、３，５−ジメチルピラゾール、テトラメチルキニジン、プリン、１，２，４−トリアゾールおよびそれらの混合物から本質的になる群から選択される、請求項１９に記載の組成物。
【請求項２１】
前記アミン化合物がイミダゾールである請求項２０に記載の組成物。
【請求項２２】
前記イミダゾールが２−メチルイミダゾールである請求項２１に記載の組成物。
【請求項２３】
前記溶媒が、４−メチル−２−ペンタノン、メチルエチルケトン、メチルイソブチルケトン、メチルイソプロピルケトン、アセトン、酢酸ｎ−ブチル、酢酸イソブチル、酢酸エチル、酢酸メチル、テトラヒドロフラン、１，４−ジオキサン、２−エトキシエタノール、エチレングリコールモノメチルエーテル、ジエチレングリコールジメチルエーテル、メチルフェニルエーテル、トルエン、ｐ−キシレン、ベンゼン、シクロヘキサン、塩化メチレン、クロロホルム、トリクロルエチレン、クロルベンゼン、ピリジンおよびそれらの混合物からなる群から選択される、請求項１９に記載の組成物。
【請求項２４】
前記エポキシが、ｎ−ブチルグリシジルエーテル、スチレンオキシド、フェニルグリシドエーテル、ビスフェノールＡジグリシジルエーテル、ビスフェノールＦジグリシジルエーテル、ビスフェノールＳジグリシジルエーテル、フタル酸ジグリシジル、イソシアヌル酸トリグリシジル、トリグリシジルｐ−アミノフェノール、テトラグリシジルｍ−キシレンジアミン、テトラグリシジルジアミノジフェニルメタン、クレゾールノボラックポリグリシジルエーテル、フェノールノボラックポリグリシジルエーテルおよびそれらの混合物からなる群から選択される、請求項１９に記載の組成物。
【請求項２５】
（ａ）アミン化合物および溶媒の初期仕込み溶液を供給し、
（ｂ）初期仕込み溶液を４０℃〜１５０℃の温度に加熱し、
（ｃ）ビスフェノールＡ、エポキシおよび溶媒の溶液を緩やかな添加で初期仕込み溶液に添加して付加物を形成し、
（ｄ）付加物から本質的にすべての溶媒を除去し、
（ｅ）付加物を１２０℃〜２５０℃の温度に加熱し、
（ｆ）付加物にフェノールノボラック樹脂を添加する、
工程を含むエポキシ樹脂系用の硬化剤の調製のための方法。
【請求項２６】
（ａ）アミン化合物、ビスフェノールＡおよび溶媒の初期仕込み溶液を供給し、
（ｂ）初期仕込み溶液を４０℃〜１５０℃の温度に加熱し、
（ｃ）エポキシおよび溶媒の溶液を緩やかな添加で初期仕込み溶液に添加して付加物を形成し、
（ｄ）付加物から本質的にすべての溶媒を除去し、
（ｅ）付加物を１２０℃〜２５０℃の温度に加熱し、
（ｆ）付加物にフェノールノボラック樹脂を添加する、
工程を含むエポキシ樹脂系用の硬化剤の調製のための方法。
【請求項２７】
（ａ）エポキシ、ビスフェノールＡおよび溶媒の初期仕込み溶液を供給し、
（ｂ）初期仕込み溶液を４０℃〜１５０℃の温度に加熱し、
（ｃ）アミン化合物および溶媒の溶液を緩やかな添加で初期仕込み溶液に添加して付加物を形成し、
（ｄ）付加物から本質的にすべての溶媒を除去し、
（ｅ）付加物を１２０℃〜２５０℃の温度に加熱し、および
（ｆ）付加物にフェノールノボラック樹脂を添加する、
工程を含むエポキシ樹脂系用の硬化剤の調製のための方法。
【請求項２８】
（ａ）エポキシおよび溶媒の初期仕込み溶液を供給し、
（ｂ）初期仕込み溶液を４０℃〜１５０℃の温度に加熱し、
（ｃ）アミン化合物、ビスフェノールＡ、および溶媒の溶液を緩やかな添加で初期仕込み溶液に添加して付加物を形成し、
（ｄ）付加物から本質的にすべての溶媒を除去し、
（ｅ）付加物を１２０℃〜２５０℃の温度に加熱し、および
（ｆ）付加物にフェノールノボラック樹脂を添加する、
工程を含むエポキシ樹脂系用の硬化剤の調製のための方法。
【手続補正２】
【補正対象書類名】明細書
【補正対象項目名】００１１
【補正方法】変更
【補正の内容】
【００１１】
用いることが可能である代表的なアミンには、２−メチルイミダゾール、２，４−ジメチルイミダゾール、２−エチル−４−メチルイミダゾール、４，５−ジメチルイミダゾール、２，４，５−トリメチルイミダゾール、２−プロピル−４，５−ジメチルイミダゾール、２−シクロヘキシル−４−メチルイミダゾール、２−ブトキシ−４−アリルイミダゾール、２−オクチル−４−ヘキシルイミダゾール、２−エチル−４−フェニルイミダゾール、２−ブチル−５−メチルイミダゾール、２，５−ジクロル−４−エチルイミダゾール、４−メチル−２−フェニルイミダゾールなどのイミダゾール、２−メチルイミダゾリンなどのイミダゾリン；Ｎ−メチルピペラジンなどのピペラジン、アナビシンなどのアナバシン、３，５−ジメチルピラゾールなどのピラゾール、テトラメチルキニジンおよびプリンなどのプリン類、および１，２，４−トリアゾールなどのトリアゾールが挙げられる。